(57)【要約】【課題】吐出安定性に優れるとともに、発色性および耐擦過性に優れた画像を記録することが可能なインクジェット用インク、および、発色性・耐擦過性に優れた画像を記録した記録物を提供すること。【解決手段】本発明のインクジェット用インクは、顔料と、炭素数が７以上１０以下のアルカンジオールと、結晶性ポリオレフィン樹脂と、水と、を含み、前記顔料の含有量が、６質量％以上であり、２０℃におけるＣａｓｓｏｎ降伏値が１．０ｍＰａ以下、かつ、２０℃における剪断粘度が９．０ｍＰａ・ｓ以下であり、乾燥により２５％質量が減じた時の２０℃におけるＣａｓｓｏｎ降伏値が１０ｍＰａ以下であることを特徴とする。また、顔料の含有量をＡ［質量％］、アルカンジオールの含有量をＢ［質量％］としたとき、０．０２≦Ｂ／Ａ≦０．２の関係を満足することが好ましい。【選択図】なし【特許請求の範囲】
【請求項１】
顔料と、炭素数が７以上１０以下のアルカンジオールと、結晶性ポリオレフィン樹脂と、水と、を含み、
前記顔料の含有量が、６質量％以上であり、
２０℃におけるＣａｓｓｏｎ降伏値が１．０ｍＰａ以下、かつ、２０℃における剪断粘度が９．０ｍＰａ・ｓ以下であり、
乾燥により２５％質量が減じた時の２０℃におけるＣａｓｓｏｎ降伏値が１０ｍＰａ以下であることを特徴とするインクジェット用インク。
【請求項２】
前記顔料の含有量をＡ［質量％］、前記アルカンジオールの含有量をＢ［質量％］としたとき、０．０２≦Ｂ／Ａ≦０．２の関係を満足する請求項１に記載のインクジェット用インク。
【請求項３】
前記顔料の含有量をＡ［質量％］、前記結晶性ポリオレフィン樹脂の含有量をＣ［質量％］としたとき、０．０２≦Ｃ／Ａ≦０．２の関係を満足する請求項１または２に記載のインクジェット用インク。
【請求項４】
前記水の含有量は、１０質量％以上６５質量％以下である請求項１ないし３のいずれか１項に記載のインクジェット用インク。
【請求項５】
両性イオン化合物をさらに含む請求項１ないし４のいずれか１項に記載のインクジェット用インク。
【請求項６】
前記両性イオン化合物は、分子量１００以上２５０以下のベタイン系化合物である請求項５に記載のインクジェット用インク。
【請求項７】
前記両性イオン化合物の含有量は、５質量％以上２０質量％以下である請求項５または６に記載のインクジェット用インク。
【請求項８】
記録媒体上に、請求項１ないし７のいずれかに記載のインクジェット用インクをインクジェット法により付与することにより得られたことを特徴とする記録物。
【発明の詳細な説明】
【技術分野】
【０００１】
本発明は、インクジェット用インクおよび記録物に関する。
【背景技術】
【０００２】
従来から、インクジェット記録装置からインクジェット用インクを紙等の記録媒体に対して吐出することにより、画像を記録することが知られている。
インクジェット用インクとしては、一般に、顔料と樹脂とが水等の溶媒に溶解または分散したものが知られている。
インクジェット用インクには、インクジェット装置からの吐出安定性に優れるという性能が求められており、そのような性能を考慮したインクジェット用インクの開発がなされている（例えば、特許文献１参照）。
しかしながら、従来のインクジェット用インクでは、吐出は安定するものの、記録した画像の発色性が十分に得られないといった問題があった。発色性を向上させるために、顔料濃度を高くすると、吐出安定性が低下してしまい、吐出安定性と発色性とを両立することが困難であった。
【先行技術文献】
【特許文献】
【０００３】
【特許文献１】特開２００８−２２２９８２号公報
【発明の概要】
【発明が解決しようとする課題】
【０００４】
本発明の目的は、吐出安定性に優れるとともに、発色性および耐擦過性に優れた画像を記録することが可能なインクジェット用インク、および、発色性・耐擦過性に優れた画像を記録した記録物を提供することにある。
【課題を解決するための手段】
【０００５】
このような目的は、下記の本発明により達成される。
本発明のインクジェット用インクは、顔料と、炭素数が７以上１０以下のアルカンジオールと、結晶性ポリオレフィン樹脂と、水と、を含み、
前記顔料の含有量が、６質量％以上であり、
２０℃におけるＣａｓｓｏｎ降伏値が１．０ｍＰａ以下、かつ、２０℃における剪断粘度が９．０ｍＰａ・ｓ以下であり、
乾燥により２５％質量が減じた時の２０℃におけるＣａｓｓｏｎ降伏値が１０ｍＰａ以下であることを特徴とする。
これにより、吐出安定性に優れるとともに、発色性および耐擦過性に優れた画像を記録することが可能なインクジェット用インクを提供することができる。
【０００６】
本発明のインクジェット用インクでは、前記顔料の含有量をＡ［質量％］、前記アルカンジオールの含有量をＢ［質量％］としたとき、０．０２≦Ｂ／Ａ≦０．２の関係を満足することが好ましい。
これにより、インクジェット用インクの吐出安定性を優れたものとしつつ、記録した画像の発色性をより良好なものとすることができる。
【０００７】
本発明のインクジェット用インクでは、前記顔料の含有量をＡ［質量％］、前記結晶性ポリオレフィン樹脂の含有量をＣ［質量％］としたとき、０．０２≦Ｃ／Ａ≦０．２の関係を満足することが好ましい。
これにより、インクジェット用インクの吐出安定性を優れたものとしつつ、記録した画像の発色性および耐擦過性をさらに向上させることができる。
【０００８】
本発明のインクジェット用インクでは、前記水の含有量は、１０質量％以上６５質量％以下であることが好ましい。
これにより、吐出安定性および記録される画像の発色性を特に優れたものとすることができる。
本発明のインクジェット用インクでは、両性イオン化合物をさらに含むことが好ましい。
これにより、画像濃度むらをより効果的に抑制するとともに、記録した画像の発色性をより優れたものとすることができる。また、顔料の凝集をより効果的に抑制することができ、吐出安定性をさらに向上させることができる。
【０００９】
本発明のインクジェット用インクでは、前記両性イオン化合物は、分子量１００以上２５０以下のベタイン系化合物であることが好ましい。
これにより、画像濃度むらをさらに効果的に抑制するとともに、記録した画像の発色性をより優れたものとすることができる。また、インクジェット用インクの吐出安定性をより優れたものとすることができる。
【００１０】
本発明のインクジェット用インクでは、前記両性イオン化合物の含有量は、５質量％以上２０質量％以下であることが好ましい。
これにより、画像濃度むらをより効率よく抑制するとともに、記録した画像の発色性をより優れたものとすることができる。また、画像記録後の記録媒体の膨張速度を効果的に抑制することができる。また、インクジェットにおけるインク吐出ノズルの目詰まりをより効果的に防止することができる。
本発明の記録物は、記録媒体上に、本発明のインクジェット用インクをインクジェット法により付与することにより得られたことを特徴とする。
これにより、発色性および耐擦過性に優れた画像を記録した記録物を提供することができる。
【図面の簡単な説明】
【００１１】
【図１】インクジェット記録装置の一例を示す模式図である。
【発明を実施するための形態】
【００１２】
以下、本発明の好適な実施形態について詳細に説明する。
《インクジェット用インク》
まず、本発明のインクジェット用インクについて説明する。
本発明のインクジェット用インクは、インクジェット法により記録媒体上に付与することにより画像を記録するインクである。
【００１３】
ところで、インクジェット用インクには、インクジェット装置からの吐出安定性に優れるという性能が求められており、そのような性能を考慮したインクジェット用インクの開発がなされている。
しかしながら、従来のインクジェット用インクでは、吐出は安定するものの、記録した画像の発色性が十分に得られないといった問題があった。発色性を向上させるために、顔料濃度を高くすると、吐出安定性が低下してしまい、吐出安定性と発色性とを両立することが困難であった。
【００１４】
これに対して、本発明のインクジェット用インクは、顔料と、炭素数が７以上１０以下のアルカンジオールと、結晶性ポリオレフィン樹脂と、水と、を含み、顔料の含有量が、６質量％以上であり、２０℃におけるＣａｓｓｏｎ降伏値が１．０ｍＰａ以下、かつ、２０℃における剪断粘度が９．０ｍＰａ・ｓ以下であり、乾燥により２５％質量が減じた時の２０℃におけるＣａｓｓｏｎ降伏値が１０ｍＰａ以下である点に特徴を有している。このような特徴を有することにより、記録した画像表面の平滑性を向上させることができ、光沢性に優れた画像を得ることができる。特に、光沢専用紙上に記録した場合に優れた画像を効果的に記録することができる。また、発色性および擦過性に優れた画像を記録することができる。
【００１５】
上述したように、本発明のインクジェット用インクは、２０℃におけるＣａｓｓｏｎ降伏値が１．０ｍＰａ以下である。降伏値がこのような範囲であると、製造直後において、顔料の凝集体が小さいため、安定してインクジェット用インクを吐出することができる。なお、インクジェット用インクの２０℃におけるＣａｓｓｏｎ降伏値は、０．６ｍＰａ以下であるのがより好ましい。これにより、本発明の効果をより顕著なものとすることができる。
【００１６】
また、上述したように、本発明のインクジェット用インクは、２０℃における剪断粘度が９．０ｍＰａ・ｓ以下である。剪断粘度がこのような範囲であると、製造直後において、比較的低いエネルギーでインクジェット用インクを吐出することができ、安定してインクジェット用インクを吐出することができる。なお、インクジェット用インクの２０℃における剪断粘度は、８．０ｍＰａ・ｓ以下であるのがより好ましい。これにより、本発明の効果をより顕著なものとすることができる。
【００１７】
また、上述したように、本発明のインクジェット用インクは、乾燥により２５％質量が減じた時の２０℃におけるＣａｓｓｏｎ降伏値が１０ｍＰａである。これにより、インクジェット記録装置の吐出ヘッドにおいて、インクジェット用インク中の溶媒がある程度蒸発した場合であっても、インクジェット用インクを安定して吐出することができる。なお、乾燥により２５％質量が減じた時の２０℃におけるＣａｓｓｏｎ降伏値は、７．０ｍＰａ以下であるのがより好ましい。これにより、本発明の効果をより顕著なものとすることができる。
【００１８】
以下、各成分について詳細に説明する。
［顔料］
本発明のインクジェット用インクに含まれる顔料としては、公知の無機顔料および有機顔料のいずれをも用いることができる。そのような顔料としては、例えば、カラーインデックスに記載されているピグメントイエロー、ピグメントレッド、ピグメントバイオレット、ピグメントブルー、ピグメントブラック等の顔料の他、フタロシアニン系、アゾ系、アントラキノン系、アゾメチン系、縮合環系等の顔料が例示できる。また、黄色４号、５号、２０５号、４０１号；橙色２２８号、４０５号；青色１号、４０４号等の有機顔料や、カーボンブラック、酸化チタン、酸化亜鉛、酸化ジルコニウム、酸化鉄、群青、紺青、酸化クローム等の無機顔料が挙げられる。
【００１９】
顔料のカラーインデックスとしては、例えば、Ｃ．Ｉ．ピグメントイエロー１、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０等、Ｃ．Ｉ．ピグメントレッド１、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、またはＣ．Ｉ．ピグメントバイオレット１９、２３、３２、３３、３６、３８、４３、５０等、Ｃ．Ｉ．ピグメントブルー１、２、３、１５、１５：１、１５：２、１５：３、１５：４、１５：６、１５：３４、１６、１８、２２、２５、６０、６５、６６、Ｃ．Ｉ．バットブルー４、６０等、Ｃ．Ｉ．ピグメントグリーン７、１０、Ｃ．Ｉ．ピグメントブラウン３、５、２５、２６、Ｃ．Ｉ．ピグメントオレンジ２、５、７、１３、１４、１５、１６、２４、３４、３６、３８、４０、４３、６３等、Ｃ．Ｉ．ピグメントブラック１，７等が挙げられ、１種または２種以上の顔料をインクジェット用インクに添加してもよい。
【００２０】
本発明のインクジェット用インクに用いられる顔料は、樹脂分散型の態様であってもよい。そのような態様の顔料は、高分子分散剤や界面活性剤などの分散剤と共に、ボールミル、ロールミル、ビーズミル、高圧ホモジナイザー、高速獲拝型分散機などを用いて水性媒体中に分散させた顔料分散液として、あるいは、顔料表面に分散性付与基（親水性官能基および／またはその塩）を直接またはアルキル基、アルキルエーテル基、アリール基等を介して間接的に結合させ、分散剤なしで水性媒体中に分散および／または溶解する自己分散型顔料として加工され、水性媒体中に分散させた顔料分散液として、インクジェット用インク中に配合されることが好ましい。
【００２１】
分散剤の例としては、高分子分散剤として、にかわ、ゼラチン、サポニンなどの天然高分子化合物やポリビニルアルコール類、ポリピロリドン類、アクリル系樹脂類（ポリアクリル酸、アクリル酸−アクリロニトリル共重合体、酢酸ビニル−アクリル酸共重合体、酢酸ビニル−アクリル酸エステル共重合体など）、スチレン−アクリル酸系樹脂類（スチレン−アクリル酸共重合体、スチレン−メタクリル酸共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−酢酸ビニル−アクリル酸共重合体など）、スチレン−マレイン酸系樹脂類、酢酸ビニル−脂肪酸ビニル−エチレン共重合体の樹脂類などおよびこれらの塩などの合成高分子化合物が挙げられ、共重合体の構成はランダムタイプ、ブロックタイプ、グラフトタイプのいずれでもよい。
【００２２】
また、分散剤として用いられる界面活性剤としては、脂肪酸塩類、高級アルキルジカルボン酸塩、高級アルコール硫酸エステル塩類、高級アルキルスルホン酸塩などのアニオン性界面活性剤、脂肪酸アミン塩、脂肪酸アンモニウム塩などのカチオン性界面活性剤、ポリオオキシアルキルエーテル類、ポリオキシアルキルエステル類、ソルビタンアルキルエステル類などのノニオン性界面活性剤が挙げられる。
【００２３】
これらの分散剤の中で、特に水不溶性樹脂が好ましい。水不溶性樹脂として、具体的には、疎水性基を有するモノマーと親水性基を有するモノマーとのブロック共重合体樹脂からなり、少なくとも塩生成基を有するモノマーを含有しているもので、中和後に２５℃の水１００ｇに対する溶解度が１ｇ未満である樹脂が好ましい。疎水性基を有するモノマーとしては、例えば、メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート等のメタクリル酸エステル類や酢酸ビニル等のビニルエステル類やアクリロニトリル、メタクリロニトリル等のビニルシアン化合物類、スチレン、α−メチルスチレン、ビニルトルエン、４−ｔ−ブチルスチレン、クロルスチレン、ビニルアニソール、ビニルナフタレン等の芳香族ビニル単量体類が挙げられる。これらは１種を単独でまたは２種類以上を混合して用いることができる。親水性基を有するモノマーとしては、例えば、ポリエチレングリコールモノメタクリレート、ポリプロピレングリコールモノメタアクリレート、エチレングリコール・プロピレングリコールモノメタアクリレートが挙げられ、これらは１種を単独でまたは２種類以上を混合して用いることができる。塩生成基を有するモノマーとしては、例えば、アクリル酸、メタクリル酸、スチレンカルボン酸、マレイン酸が挙げられ、これらは１種を単独でまたは２種類以上を混合して用いることができる。さらに、片末端に重合性官能基を有するスチレン系マクロモノマー、シリコーン系マクロモノマーなどのマクロモノマーやその他のモノマーを併用することもできる。
【００２４】
この水不溶性樹脂は、エチルアミン、トリメチルアミン等の３級アミン、水酸化リチウム、水酸化ナトリウム、水酸化カリウム、アンモニア等のアルカリ中和剤で中和した塩として用いることが好ましく、重量平均分子量が１００００以上１５００００以下程度のものが、顔料を安定的に分散させる点でより好ましい。
分散剤なしに水に分散および／または溶解が可能な自己分散型顔料は、例えば、顔料に物理的処理または化学的処理を施すことで、分散性付与基または分散性付与基を有する活性種を顔料の表面に結合（グラフト）させることによって製造される。物理的処理としては、例えば真空プラズマ処理が例示できる。また、化学的処理としては、例えば水中で酸化剤により顔料表面を酸化する湿式酸化法や、ｐ−アミノ安息香酸を顔料表面に結合させることによりフェニル基を介してカルボキシル基を結合させる方法が例示できる。自己分散型顔料を含有するインクジェット用インクは、通常の顔料を分散させるために含有させる前述のような分散剤を含む必要がないため、分散剤に起因する消泡性の低下による発泡がほとんどなく、吐出安定性に優れるインクを調製しやすい。また、分散剤に起因する大幅な粘度上昇が抑えられるので、顔料をより多く含有することが可能となり、印字濃度を十分に高めることが可能になる、あるいは、取り扱いが容易となる。このような利点があることから、自己分散型顔料は、特に高濃度を必要とするブラックインクジェット用インクに有効であり、本実施形態のインクジェット用インクとして用いるブラックインクジェット用インクには、分散剤なしに水に分散および／または溶解が可能な自己分散型顔料が少なくとも含まれることが好ましい。
【００２５】
本実施形態においては、次亜ハロゲン酸および／または次亜ハロゲン酸塩による酸化処理、またはオゾンによる酸化処理により表面処理される自己分散型顔料が、高発色という点で好ましい。また、自己分散型顔料として市販品を利用することも可能であり、そのような市販品として、マイクロジェットＣＷ−１（商品名；オリヱント化学工業（株）製）、ＣＡＢ−Ｏ−ＪＥＴ２００、ＣＡＢ−〇−ＪＥＴ３００（以上商品名；キヤポット社製）が例示できる。
【００２６】
また、これらの顔料は、インクの保存安定性やノズルの目詰まり防止等の観点から、インク中での体積平均粒子径が５０ｎｍ〜２００ｎｍの範囲であることが好ましい。これらの体積平均粒子径は、Ｍｉｃｒｏｔｒａｃ  ＵＰＡ  １５０  （マイクロトラック社製）や粒度分布測定機ＬＰＡ３１００（大塚電子（秩）製）等の粒径測定によって得ることができる。
【００２７】
本発明において、これらの顔料は、インクジェット用インク中に６質量％以上含まれている。このような比較的高濃度に顔料が含まれている場合であっても、安定して吐出することができる。
このように本発明では、顔料の含有量は、６質量％以上であるが、６質量％以上２５質量％以下であることが好ましい。これにより、インクジェット用インクの吐出安定性をより優れたものするとともに、形成する画像の発色性をより効率よく向上させることができる。
【００２８】
［アルカンジオール］
本発明のインクジェット用インクは、炭素数が７以上１０以下のアルカンジオールを含んでいる。
炭素数が７以上１０以下のアルカンジオールは、親油性（難水溶性）の化合物である。このような成分を含むことにより、例えば、表面が親水性の記録媒体に適用した場合、当該記録媒体に着弾したインクジェット用インクの当該記録媒体への浸透を比較的緩やかなものとすることができる。その結果、比較的多くのインクジェット用インクが記録媒体内部ではなく表面で乾燥するため、発色性が優れたものとなる。一方、例えば、表面が疎水性の記録媒体に適用した場合、当該記録媒体に着弾したインクジェット用インクは適度に濡れ広がり、隣り合う着弾したインクジェット用インクの間を好適に埋めることができる。その結果、記録される画像の発色性が良好なものとなる。
【００２９】
また、炭素数が７以上１０以下のアルカンジオールを含むことにより、アルカンジオールが顔料の周りに吸着し、これが立体傷害となり、顔料の凝集を効果的に防止することができる。その結果、インクジェット用インクのＣａｓｓｏｎ降伏値を低いものとすることができ、インクジェット用インクの吐出安定性を優れたものとすることができる。
炭素数が７以上１０以下のアルカンジオールとしては、例えば、１，２−ヘプタンジオール、１，２−オクタンジオール、５−メチル−１，２−ヘキサンジオール、４−メチル−１，２−ヘキサンジオール、４，４−ジメチル−１，２−ペンタンジオール等が挙げられる。これらの中でも、特に、１，２−オクタンジオールを用いるのが好ましい。これにより、乾燥性と浸透性とのバランスを特に良好なものとすることができ、記録した画像の発色性を特に優れたものとすることができる。
【００３０】
炭素数が７以上１０以下のアルカンジオールの含有量は、０．１質量％以上２．０質量％以下であるのが好ましく、０．２質量％以上１．０質量％以下であるのがより好ましい。これにより、記録した画像の発色性をより効率よく向上させることができる。
また、顔料の含有量をＡ［質量％］、アルカンジオールの含有量をＢ［質量％］としたとき、０．０２≦Ｂ／Ａ≦０．２の関係を満足するのが好ましく、０．０５≦Ｂ／Ａ≦０．１５の関係を満足するのがより好ましい。このような関係を満足することにより、インクジェット用インクの吐出安定性を優れたものとしつつ、記録した画像の発色性をより良好なものとすることができる。
【００３１】
［結晶性ポリオレフィン樹脂］
本発明のインクジェット用インクは、結晶性ポリオレフィン樹脂が含まれている。このような成分を含むことにより、吐出安定性を向上させることができるとともに、記録される画像の発色性を向上させることができる。また、この成分は、記録媒体表面に顔料とともに残存するため、記録される画像の耐擦過性（定着性）を向上させることができる。
【００３２】
結晶性ポリオレフィン樹脂としては、例えば、エチレン、プロピレン、１−ブテン、３−メチル−１−ブテン、４−メチル−１−ペンテン、３−メチル−１−ペンテン、１−ヘプテン、１−ヘキセン、１−オクテン、１−デセン、１−ドデセン等のα−オレフィン；ブタジエン、エチリデンノルボルネン、ジシクロペンタジエン、１，５−ヘキサジエン等の共役ジエン、非共役ジエンの単独重合体又はこれらの共重合体のオリゴマーであり、さらに、スチレン、酢酸ビニル、ビニルアルコールなどの単独重合体又前記のオレフィン系単量体とこれらの単量体との共重合体などである。具体的には、ポリエチレン、ポリプロピレン、ポリブテン、エチレン・プロピレン共重合体、エチレン・酢酸ビニル共重合体、エチレン・エチルアクリレート共重合体、エチレン・ビニルアルコール共重合体、エチレン・スチレン共重合体などのオリゴマー等が挙げられ、これらのうち１種または２種以上を組み合わせて用いることができる。
【００３３】
結晶性ポリオレフィン樹脂の含有量は、０．１質量％以上３．０質量％以下であるのが好ましく、０．２質量％以上２．５質量％以下であるのがより好ましい。これにより、耐擦過性（定着性）、光沢性をより優れたものとすることができる。
顔料の含有量をＡ［質量％］、結晶性ポリオレフィン樹脂の含有量をＣ［質量％］としたとき、０．０２≦Ｃ／Ａ≦０．２の関係を満足するのが好ましく、０．０５≦Ｃ／Ａ≦０．１５の関係を満足するのがより好ましい。このような関係を満足することにより、インクジェット用インクの吐出安定性を優れたものとしつつ、記録した画像の発色性および耐擦過性をさらに向上させることができる。
【００３４】
［水］
インクジェット用インクは、安全性、取扱性および性能面（発色性、裏抜け適性、インク信頼性）の観点から水を含有している。
また、本発明のインクジェット用インクは、安全性、取り扱い上の観点から、インクの主溶媒が水である水性インクジェット用インクであることが好ましく、水はイオン交換水、限外濾過水、逆浸透水、蒸留水等の純水または超純水を用いることがより好ましい。特に、紫外線照射または過酸化水素添加等により滅菌処理した水を用いることが、カビやバクテリアの発生を防止してインクの長期保存を可能にする点で好ましい。
水の含有量は、１０質量％以上６５質量％以下であるのが好ましい。これにより、吐出安定性および記録される画像の発色性を特に優れたものとすることができる。
【００３５】
［両性イオン化合物］
本発明のインクジェット用インクは、上記成分の他、両性イオン化合物を含んでいてもよい。両性イオン化合物を含むことにより、画像濃度むらをより効果的に抑制するとともに、記録した画像の発色性をより優れたものとすることができる。また、両イオン化合物を含むことにより、顔料の凝集をより効果的に抑制することができ、吐出安定性をさらに向上させることができる。
【００３６】
両性イオン化合物としては、特に限定されず、例えば、ベタイン系化合物、アミノ酸及びその誘導体が挙げられる。より具体的にはベタイン系化合物として、グリシンベタイン（分子量１１７、「トリメチルグリシン」ともいう。）、γ−プチロベタイン（同１４５）、ホマリン（同１３７）、トリゴネリン（同１３７）、カルニチン（同１６１）、ホモセリンベタイン（同１６１）、バリンベタイン（同１５９）、リジンベタイン（同１８８）、オルニチンベタイン（同１７６）、アラニンベタイン（同１１７）、スタキドリン（同１８５）及びグルタミン酸ベタイン（同１８９）等のアミノ酸のＮ−トリアルキル置換体が挙げられる。また、アミノ酸として、グリシン（分子量７５）、アラニン（同８９）、セリン（同１０５）、トレオニン（同１１９）、バリン（同１１７）、メチオニン（同１４９）、システイン（同１２１）、プロリン（同１１５）、リシン（同１４６）、ヒスチジン（同１５５）、アルギニン（同１７４）やそれらの誘導体が挙げられる。これらの中では、印刷後の被記録媒体の膨張速度をより確実に遅くする観点、およびインク吐出ノズルの目詰まりを防止する観点から、ベタイン系化合物が好ましく、トリメチルグリシンがより好ましい。両性イオン化合物は、１種を単独で又は２種以上を組み合わせて用いられ、常法により合成してもよく、市販品を入手してもよい。市販品としては、例えば、トリメチルグリシンとして、アミノコート（旭化成ケミカルズ社製）を使用することもできる。
【００３７】
また、両性イオン化合物の分子量は１００以上２５０以下であると好ましい。これにより、画像濃度むらをさらに効果的に抑制するとともに、記録した画像の発色性をより優れたものとすることができる。また、インクジェット用インクの吐出安定性をより優れたものとすることができる。その分子量が前記下限値未満であると、１０℃以上４０℃以下での粘度差が大きくなる傾向が強くなり、また、画像記録後の記録媒体が乾燥するのに伴い変形しカールが生じやすくなる傾向にある。一方で、その分子量が前記上限値を超えると、インクジェット用インク中のその化合物の添加量に対して、インクジェット用インクの粘度が増加しやすく、また、画像記録後の記録媒体にカール等の変形が生じた場合に、その記録媒体が完全に乾燥してもその変形が解消し難くなる傾向にある。
【００３８】
両性イオン化合物の含有量は、５質量％以上２０質量％以下であるのが好ましく、７質量％以上１５質量％以下であるのがより好ましい。これにより、画像濃度むらをより効率よく抑制するとともに、記録した画像の発色性をより優れたものとすることができる。また、画像記録後の記録媒体の膨張速度を効果的に抑制することができる。また、インクジェットにおけるインク吐出ノズルの目詰まりをより効果的に防止することができる。
【００３９】
［その他の成分］
本発明のインクジェット用インクは、上記成分の他、目詰まり適性、カール、コックリング適性、裏抜け適性、インクの温度による粘度特性のバランスを適正に保つという観点から、下記（Ｘ）および（Ｙ）の保湿剤からなる群より選ばれる少なくとも１種の保湿剤を含むことが好ましい。ここで（Ｘ）の保湿剤は、グリセリン、１，２，６−ヘキサントリオール、ジエチレングリコール、トリエチレングリコール、テトラエチレングリコール、ジプロピレングリコールからなる群より選ばれる少なくとも１種の化合物であり、（Ｙ）の保湿剤は、トリメチロールプロパンおよびトリメチロールエタンからなる群より選ばれる少なくとも１種の化合物である。
【００４０】
なお、インクジェット用インクの１０℃以上４０℃以下の温度範囲における粘度は、インクに含まれる着色剤、保湿剤、溶剤等の持つ温度特性に影響を受ける。これらの中では特に保湿剤の影響が大きく、保湿剤の種類や添加量、含有比によっては、１０℃での粘度がより上がりやすく、４０℃での粘度がより下がりやすい。なお、本明細書中では、１０℃以上４０℃以下での粘度差がより少ないことを、インクジェット用インクの温度による粘度特性に優れると表記する。
【００４１】
（Ｘ）の保湿剤は、特に目詰まりの抑制に対して効果があり、また、カール、コックリングの抑制に対しても効果を合わせ持つ物質である。しかしながら、その優れた被記録媒体への浸透性から裏抜け適性には劣る物質である。上述の効果をより有効かつ確実に奏する観点から、（Ｘ）の保湿剤として、グリセリンおよびトリエチレングリコ−ルが好ましい。
【００４２】
（Ｙ）の保湿剤は、特に目詰まりの抑制に対して効果があり、また、浸透抑制効果を持つため裏抜け適性に優れる物質である。それらの効果をより有効かつ確実に奏する観点から、（Ｙ）の保湿剤として、トリメチロールプロパンが好ましい。
（Ｘ）および（Ｙ）の保湿剤は、その物質のもつ１０℃以上４０℃以下での粘度差が大きいという特性のため、インクジェット用インク中の含有量が増えるに従って、温度による粘度特性に大きく影響し、インクジェット用インクも１０℃以上４０℃以下での粘度差が大きくなる。
【００４３】
本実施形態に係るインクジェット用インクが、両性イオン化合物に加えて、上記（Ｘ）および／または（Ｙ）の保湿剤を含有する場合、カール適性、コックリング適性、裏抜け適性、目詰まり適性の観点から、上記両性イオン化合物、（Ｘ）および（Ｙ）の合計の含有量は、インクジェット用インクの全体量に対して、１０質量％以上４０質量％以下であることが好ましい。
また、（Ｘ）および（Ｙ）の保湿剤並びに両性イオン化合物について、含有量の質量比は、それらによる上記効果をバランス良く発揮させる観点から、（Ｘ）（Ｙ）（両性イオン化合物）＝（１．０）：（０．１〜１．０）：（１．０〜３．５）であるのが好ましい。
【００４４】
（Ｘ）の群から選ばれる保湿剤（「（Ｘ）の保湿剤」という。以下同様。）に対して、（Ｙ）の保湿剤の質量比を上記よりも多くすると、カール適性およびコックリング適性が低下し、少なくすると、裏抜け適性が低下する。（Ｘ）の保湿剤に対して、両性イオン化合物の質量比を上記よりも多くすると、目詰まり適性が低下し、少なくすると、カール適性およびコックリング適性が低下する。
【００４５】
また、インクジェット用インクは、インクジェットヘッドのノズル近傍での目詰まり防止やインクの被記録媒体の浸透性や滲みを適度に制御したり、インクの乾燥性を付与する目的で、水溶性有機溶剤を含有することが好ましい。水溶性有機溶剤は、上記観点から、１，２−アルカンジオール（炭素数が６以下）および／またはグリコールエーテルを含有することが好ましい。炭素数が６以下の１，２−アルカンジオールの具体的な例としては、１，２−ヘキサンジオール、１，２−ペンタンジオール、４−メチル−１，２−ペンタンジオールが挙げられる。また、グリコールエーテルの具体的な例としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、トリエチレングリコールモノ−ｎ−ブチルエーテル、１−メチル−１−メトキシブタノール、プロピレングリコールモノメチルエーテル、プロピレングリコ−ルモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルが挙げられる。また、上記以外に、２−ピロリドン、Ｎ−メチル−２−ピロリドンなども水溶性有機溶剤として用いることができる。これらの水溶性有機溶剤は１種または２種以上を用いることができ、インクの適正な物性値（粘度等）の確保、印刷品質、信頼性の確保という観点で、インクジェット用インク中に１質量％以上５０質量％以下含まれることが好ましい。
【００４６】
さらに、インクの被記録媒体の濡れ性を制御し、被記録媒体の浸透性やインクジェット記録方法における印字安定性を得るために、インクジェット用インクは表面張力調整剤を含有することが好ましい。表面張力調整剤としては、アセチレングリコール系界面活性剤やポリエーテル変性シロキサン類が好ましい。アセチレングリコール系界面活性剤の例としては、サーフィノール４２０、４４０、４６５、４８５、１０４、ＳＴＧ（以上、エアープロダクツ社製、製品名）、オルフィンＰＤ−００１、ＳＰＣ、Ｅ１００４、Ｅ１０１０（以上、日信化学工業（秩）製、製品名）、アセチレノールＥ００、Ｅ４０、Ｅ１００、ＬＨ（以上、川研ファインケミカル（秩）製、製品名）が挙げられる。またポリエーテル変性シロキサン類としては、ＢＹＫ−３４６、３４７、３４８、ＵＶ３５３０（ビックケミー社製品）などが挙げられる。これらは、インクジェット用インク中に１種または２種以上用いることができ、インクジェット用インクの表面張力を好ましくは２０ｍＮ／ｍ〜４０ｍＮ／ｍに調整するよう含まれ、好ましくはインクジェット用インク中に０．１質量％以上３．０質量％以下含まれる。
【００４７】
また、本発明のインクジェット用インクは、必要に応じて、ｐＨ調整剤、錯化剤、消泡剤、酸化防止剤、紫外線吸収剤、防腐・防カビ剤等を含んでいてもよい。ｐＨ調整剤としては、例えば、水酸化リチウム、水酸化カリウム、水酸化ナトリウム等の水酸化アルカリおよび／またはアンモニア、トリエタノールアミン、トリプロパノールアミン、ジエタノールアミン、モノエタノールアミン等のアルカノールアミンを用いることができる。特に、アルカリ金属の水酸化物、アンモニア、トリエタノールアミン、トリプロパノールアミンから選択される少なくとも１種類のｐＨ調整剤を含み、ｐＨ６から１０に調整されることが好ましい。ｐＨがこの範囲を外れると、インクジェット記録装置を構成する材料等の悪影響を与え、目詰まり回復性が劣化する傾向にある。また、錯化剤としては、例えば、エチレンジアミン四酢酸およびその塩（例えばナトリウム塩、アンモニウム塩）などのアミノポリカルボン酸が挙げられる。
上述したような本発明のインクジェット用インクを記録媒体上にインクジェット法により付与することにより得られた記録物は、発色性・耐擦過性に優れた画像を有するものとなる。
【００４８】
《インクジェット記録装置》
次に、上記インクジェット用インクに適用されるインクジェット記録装置（液滴吐出装置）の好適な実施形態について説明する。
図１は、インクジェット記録装置の一例を示す模式図である。
図１に示すように、記録装置としてのインクジェット記録装置１００は、記録媒体１０１に、インクジェット用インクの液滴を吐出し画像を記録するためのインクジェットヘッドユニット１９０と、インクジェットヘッドユニット１９０に対向するように設けられたプラテン部１２０と、印刷前の記録媒体１０１を収納した収納カセット１０４と、収納カセット１０４から記録媒体１０１を給紙する給紙ローラ１０５と、記録媒体１０１を搬送するための一対の搬送ローラ（ゲートローラ）１４０と、記録媒体１０１を搬送して排出するための一対の第１排出ローラ１５０および一対の第２排出ローラ１６０と、印刷された記録媒体１０１を収納する排紙カセット１０６と、制御部１１１と、給紙される記録媒体１０１の位置検出を行う位置検出センサ１０９とを有している。
【００４９】
インクジェットヘッドユニット１９０は、印刷手段であり、インクの種類に対応した複数のインクジェットヘッドおよびそれらを搭載するキャリッジ（図示せず）を備えている。各インクジェットヘッドは、記録媒体１０１の幅方向にわたって全幅に対応する多数のインク吐出ノズルを各々配列している、いわゆるラインヘッドで構成されている。
プラテン部１２０は、記録媒体１０１を、その搬送面１２０Ａに沿って搬送させるものである。プラテン部１２０の搬送面１２０Ａは、インクジェットヘッドユニット１９０のインク吐出方向に垂直な平坦面である。搬送面１２０Ａは、記録媒体１０１にインクジェット用インクが着弾する際に、その着弾方向に垂直な平面状態を維持できるような広さを有していれば、良好な画像形成を行うのに十分である。
【００５０】
また、給紙ローラ１０５は、収納カセット１０４内部の記録媒体１０１を搬送ローラ１４０へ送り出すためのローラであり、制御部１１１により駆動制御されるモータ１１８により駆動する。
搬送ローラ１４０は、搬送手段の一部であり、制御部１１１により駆動制御されるモータ１１６により駆動するローラユニットとしての駆動ローラ１４０Ａと、駆動ローラ１４０Ａに接触して従動する従動ローラ１４０Ｂとで構成されている。
【００５１】
第１排出ローラ１５０は、搬送手段の一部であり、制御部１１１により駆動制御されるモータ１１７により駆動するローラユニットとしての駆動ローラ１５０Ａと、駆動ローラ１５０Ａに接触して従動する従動ローラ１５０Ｂとで構成されている。
また、第２排出ローラ１６０は、搬送手段の一部であり、制御部１１１により駆動制御されるモータ１１９により駆動するローラユニットとしての駆動ローラ１６０Ａと、駆動ローラ１６０Ａに接触して従動する従動ローラ１６０Ｂとで構成されている。
【００５２】
制御部１１１は、印刷処理（記録処理）や各種処理を実行するＣＰＵ（Central、Processing Unit）、ホストコンピュータなどからインタフェイスを介して入力される印刷データ（記録データ）をデータ格納領域に格納するあるいは各種データを一時的に格納するＲＡＭ（Random Access Memory）、各部を制御する制御プログラム等を収納するＰＲＯＭ，ＥＥＰＲＯＭ（Electrically Erasable Programmable Read−Only Memory）などを備えている。
【００５３】
位置検出センサ１０９は、例えば、発光素子の赤外発光ダイオードと受光素子のフォトトランジスタを組み合わせた反射型フォトセンサを用いる。位置検出センサ１０９は、給紙ローラ１０５と搬送ローラ１４０の間の用紙搬送部に配置され、搬送される記録媒体１０１の先端位置（記録媒体１０１の有無）を検出して、その検出信号は、制御部１１１に入力される。制御部１１１では、記録媒体１０１の先端位置の検出信号に基づいて搬送ローラ１４０の駆動制御処理が行われる。
【００５４】
記録媒体１０１は、制御部１１１からの駆動信号によりモータ１１６が駆動することにより回転する搬送ローラ１４０に到達し、記録媒体１０１先端が搬送ローラ１４０に接触することにより、記録媒体１０１の先端面および方向が整えられ、駆動ローラ１４０Aと従動ローラ１４０Ｂとの間に挟まれて紙送りされ、プラテン部１２０上に送り出される。そして、搬送ローラ１４０によってインクジェットヘッドユニット１９０下方の印刷領域に搬送された記録媒体１０１は、搬送ローラ１４０に挟持された状態で第１排出ローラ１５０まで到達する。このとき、制御部１１１からの駆動信号によりモータ１１７が駆動され駆動ローラ１５０Ａが回転し、駆動ローラ１５０Ａに接触して従動する従動ローラ１５０Ｂとの間に記録媒体１０１が挟まれて紙送りされる。このようにして、記録媒体１０１は、搬送ローラ１４０および第１排出ローラ１５０の両方に挟まれた状態で搬送移動されるとともに、記録媒体１０１の搬送方向と幅方向にそれぞれ張力が付与されながら、インクジェットヘッドユニット１９０のノズルからインク滴が吐出されて印刷データに基づく印刷が施される。
【００５５】
記録媒体１０１への印刷は、制御部１１１において、インタフェイスを介してホストコンピュータから入手し、ＲＡＭに格納された印刷データを、ＣＰＵにおいて所定の処理を実行して、この処理データに基づいてヘッドドライバに駆動信号が出力され、ヘッドドライバを介して駆動信号がインクジェットヘッドユニット１９０に入力され、駆動信号が入力された静電アクチュエータの駆動により、これに対応するノズルから、記録媒体１０１にインクが吐出されて印刷データに基づく画像の印刷（記録）が行われる。
【００５６】
なお、記録媒体１０１への印刷は、上記静電アクチュエータを用いた静電吸引方式に限定されない。すなわち、本実施形態におけるインクジェット記録方式は、インクジェット用インクを微細なノズルより液滴として吐出して、その液滴を記録媒体に着弾、付着させる方式であればよい。具体的には以下に説明する。
第一の方法としては、静電吸引方式があり、この方式はノズルとノズルの前方に置いた加速電極の間に強電界を印加し、ノズルからインクを液滴状で連続的に噴射させ、その液滴が偏向電極間を飛翔する間に印刷情報信号を偏向電極に与えて記録する方法、あるいは、インクの液滴を偏向することなく印刷情報に対応して噴出させる方式である。
【００５７】
第二の方法としては、小型ポンプで液状のインクジェット用インクに圧力を加え、ノズルを水晶振動子等で機械的に振動させることにより、強制的にインクの液滴を噴射させる方式である。噴射された液滴は、噴射と同時に帯電させ、その液滴が偏向電極間を飛翔する間に印刷情報信号を偏向電極に与えて記録する。
第三の方法としては、圧電素子を用いる方式であり、液状のインクジェット用インクに圧電素子で圧力と印刷情報とを同時に加え、インクの液滴を噴射・記録させる方式である。
第四の方法としては、熱エネルギーの作用により液状のインクジェット用インクを急激に体積膨張させる方式であり、インクジェット用インクを印刷情報信号にしたがって微小電極で加熱発泡させ、その液滴を噴射・記録させる方式である。
以上いずれの方式も本実施形態のインクジェット記録装置に採用することができる。
【００５８】
印刷が行われた記録媒体１０１は、搬送ローラ１４０および第１排出ロ一ラ１５０により紙送りされる。
その後、第１排出ローラ１５０を通過し終えた後は、第２排出ローラ１６０のみによって紙送りされ、排紙カセット１０６に収納される。
以上、本発明について、好適な実施形態に基づいて説明したが、本発明はこれらに限定されるものではない。
【実施例】
【００５９】
次に、本発明の具体的実施例について説明する。
［１］顔料分散液及び結晶性ポリオレフィン樹脂エマルジョン
ブラック顔料分散液１の調製
市販のカーボンブラックであるＭＡ６００（三菱化学社製）５００ｇをイオン交換水３７５０ｇに加え、ディゾルバーで攪拌しながら、５０℃まで昇温した。その後、直径０．８ｍｍのジルコニアビーズを用いたサンドミルにより、粉砕しながらこれに、次亜塩素酸ナトリウム（有効塩素濃度＝１２％）の水溶液５３００ｇを５０〜６０℃で３．５時間かけて滴下した。引き続きサンドミルにより３０分間粉砕し続け、改質カーボンブラックが含まれている反応液を得た。この反応液を４００メッシュの金網で濾過し、ジルコニアビーズ及び未反応カーボンブラックと、反応液とを分別した。分別して得た反応液に、水酸化カリウム５％水溶液を加えて、ｐＨ＝７．５に調整した。液の電導度が１．５ｍＳ／ｃｍになるまで限外濾過膜により、脱塩及び精製を行なった。電気透析装置を用いて液の電導度が１．０ｍＳ／ｃｍになるまでさらに脱塩及び精製を行った。その液を、カーボンブラック濃度が２２質量％になるまで濃縮した。この濃縮液を、連続遠心分離機により遠心力１５０００Ｇ、流量２００ｍｌ／ｍｉｎの条件で処理し、さらに１μｍ、０．６μｍ、０．３μｍのフィルターで３段階の濾過処理を行った。得られた濾液にイオン交換水を加え、カーボンブラック固形分濃度が２０質量％になるまで希釈し、分散させて、ブラック顔料分散液１を得た。
【００６０】
ブラック顔料分散液２の調製
顔料としてＭＡ６００に代えて市販のカーボンブラックであるＣｏｌｏｒ  Ｂｌａｃｋ  Ｓ１７０（デグサヒュルス社製）を用いた点以外は、前記ブラック顔料分散液１と同様に調製し、カーボンブラック固形分濃度が２０質量％のブラック顔料分散液２を得た。
【００６１】
ブラック顔料分散液３の調製
顔料としてＭＡ６００に代えて市販のカーボンブラックである＃４４（三菱化学社製）を用いた点以外は、前記ブラック顔料分散液１と同様に調製し、カーボンブラック固形分濃度が２０質量％のブラック顔料分散液３を得た。
【００６２】
イエロー顔料分散液の調製
有機溶媒（メチルエチルケトン）２０重量部、重合連鎖移動剤（２−メルカプトエタノール）０．０３重量部、重合開始剤、表１に示す各モノマーを用い、窒素ガス置換を十分に行った反応容器内に入れて７５℃攪拌下で重合し、モノマー成分１００重量部に対してメチルエチルケトン４０重量部に溶解した２，２’−アゾビス（２，４−ジメチルバレロニトリル０．９重量部を加え、８０℃で１時間熟成させ、ポリマー溶液を得た。
【００６３】
【表１】
2013234226.tif 000002
【００６４】
得られたポリマー溶液を減圧乾燥させて得られた５部をメチルエチルケトン１５部に溶かし、水酸化ナトリウム水溶液を用いてポリマーを中和した。さらに、Ｃ．Ｉ．ピグメントイエロー７４を１５部加え、水を加えながら分散機で混練した。
得られた混練物にイオン交換水１００部を加え攪拌した後、減圧下、６０℃でメチルエチルケトンを除去し、さらに一部の水を除去することにより、固形分濃度が２０質量％のイエロー顔料分散液を得た。
イエロー顔料分散液の顔料の平均粒径をＭｉｃｒｏｔｒａｃ  ＵＰＡ１５０（Ｍｉｃｒｏｔｒａｃ社製）の粒度分布測定により測定したところ、１００ｎｍであった。
【００６５】
マゼンタ顔料分散液
イエロー顔料分散液において、Ｃ．Ｉ．ピグメントイエロー７４の代わりにＣ．Ｉ．ピグメントレッド１２２を用いた以外はイエロー顔料分散液と同様にして、固形分濃度が２０質量％のマゼンタ顔料分散液を得た。
マゼンタ分散液の顔料の平均粒径をＭｉｃｒｏｔｒａｃ  ＵＰＡ１５０（Ｍｉｃｒｏｔｒａｃ社製）の粒度分布測定により測定したところ、１４０ｎｍであった。
【００６６】
シアン顔料分散液
イエロー顔料分散液において、Ｃ．Ｉ．ピグメントイエロー７４の代わりにＣ．Ｉ．ピグメントブルー１５：４を用いた以外はイエロー顔料分散液と同様にして、固形分濃度が２０質量％のシアン顔料分散液を得た。
シアン分散液の顔料の平均粒径をＭｉｃｒｏｔｒａｃ  ＵＰＡ１５０（Ｍｉｃｒｏｔｒａｃ社製）の粒度分布測定により測定したところ、８０ｎｍであった。
【００６７】
結晶性ポリオレフィン樹脂エマルジョンの調製
ポリエチレンワックス（三井ハイワックス２１０Ｐ、三井化学社製）４０ｇ、マレイン酸変性ポリエチレンワックス（三井ハイワックス１１０５Ａ、三井化学社製）６０ｇ、ポリオキシエチレンアルキルエーテル（エマルゲン１１０８、花王社製、ＨＬＢ値１３．５）１０ｇを混合し、１６０℃で加熱しながら２時間の加熱攪拌を溶融ドラムで行い、前駆体液を得た。その後、ギアポンプを用いて、水酸化カリウム１質量％水溶液を１８００ｇ／時間、１４０℃に保持し溶融状態とした前駆体液を１２００ｇ／時間の速度にて耐圧ホモミキサー（ホモミクサーＭＡＲＫＩＩ：特殊機化社製）に供給し、８０００ｒｐｍで撹拌しながら、固形分濃度が３６質量％の結晶性ポリオレフィン樹脂エマルジョンを得た。
結晶性ポリオレフィン樹脂エマルジョンの平均粒径をＭｉｃｒｏｔｒａｃ  ＵＰＡ１５０（Ｍｉｃｒｏｔｒａｃ社製）の粒度分布測定により測定したところ、１６０ｎｍであった。
【００６８】
［２］インクジェット用インク
（実施例１〜１１、比較例１〜７）
表２に示すような組成のインクジェット用インクを常法により製造し用意した。
なお、表１中、ブラック顔料分散液１をＢ１、ブラック顔料分散液２をＢ２、ブラック顔料分散液３をＢ３、イエロー顔料分散液をＹ、マゼンタ顔料分散液をＭ、シアン顔料分散液をＣと示した。
【００６９】
また、各インクジェット用インクを、Ａｎｔｏｎ  Ｐａａｒ社製の粘弾性測定装置（商品名「Ｐｈｙｓｉｃａ  ＭＣＲ３０１」）に装着されたコーンプレート（直径７５ｍｍ、角度１°）に充填して、２０℃における剪断速度（１０〜１０００ｓ−１）に対する剪断粘度を測定した。剪断速度２００［ｓ−１］における剪断粘度を、本実施例における剪断粘度として表１に示した。また、乾燥によって２５％質量が減少した各インクジェット用インクの剪断粘度も上記と同様にして測定した。
さらに、剪断速度に対する剪断粘度の変化率からＴＩを導出し、上記のようにして測定した値をＣａｓｓｏｎ式に当てはめて、降伏値（製造直後および２５％乾燥時）を求め、表２に示した。
【００７０】
【表２】
2013234226.tif 000003
【００７１】
［３］評価
［３．１］記録面のＯＤ値（発色性１）の評価
図１に示すようなインクジェット記録装置に、各実施例および各比較例をセットした。
その後、記録媒体としての普通紙（Ｘｅｒｏｘ−Ｐ紙）にベタ印刷を行った。
印刷したベタ画像のＯＤ値をグレタグ濃度計（グレタグマクベス社製）を用いて５回（５箇所で）測定した。そして、各実施例および各比較例のインクジェット用インクごとの相加平均値を求め、算出した平均ＯＤ値につき、以下の判断基準で光学濃度値（ＯＤ値）を評価した。
Ａ  ：ＯＤ値が１．３５以上である。
Ｂ  ：ＯＤ値が１．３以上１．３５未満である。
Ｃ  ：ＯＤ値が１．２５以上１．３未満である（許容できる）。
Ｄ  ：ＯＤ値が１．２５未満である（許容できない）。
【００７２】
［３．２］裏面のＯＤ値（発色性２）の評価
上記［３．２］でベタ画像を印刷した面の反対面（裏面）のＯＤ値をグレタグ濃度計（グレタグマクベス社製）を用いて５回（５箇所で）測定した。そして、各実施例および各比較例のインクジェット用インクごとの相加平均値を求め、算出した平均ＯＤ値につき、以下の判断基準で光学濃度値（ＯＤ値）を評価した。
Ａ  ：ＯＤ値が０．２未満である。
Ｂ  ：ＯＤ値が０．２以上０．２３未満である。
Ｃ  ：ＯＤ値が０．２３以上０．２６未満である（許容できる）。
Ｄ  ：ＯＤ値が０．２６以上である（許容できない）。
【００７３】
［３．３］吐出安定性１の評価
図１に示すようなインクジェット記録装置に、各実施例および各比較例をセットした。
その後、１０分連続して印字を行い、その後のノズル抜け数を確認し、以下の基準に従い評価した。
Ａ  ：抜けノズルの数  ５０本以下
Ｂ  ：抜けノズルの数  ５１本以上１００本以下
Ｃ  ：抜けノズルの数  １０１本以上１５０本以下
Ｄ  ：抜けノズルの数  １５１本以上
【００７４】
［３．４］吐出安定性２の評価
図１に示すようなインクジェット記録装置に、各実施例および各比較例をセットし、印字を行った。
その後、４０℃の環境に１週間放置し、印字を再開した際に、ノズルが完全に回復するクリーニング回数を確認し、以下の基準に従い評価した。
Ａ  ：クリーニング３回以内で回復。
Ｂ  ：クリーニング４回以上５回以下で回復。
Ｃ  ：クリーニング６回以上７回以下で回復。
Ｄ  ：８回以上クリーニングを行っても回復しない。
【００７５】
［３．５］布擦り試験（定着性評価）
調製した各インク組成物を、インクジェットプリンタＰＸ−Ａ５５０（セイコーエプソン社製）に充填し、ビジネスインクジェットプリンタ用コート紙（セイコーエプソン社性）にベタ印刷を行い、５分間放置した。得られたサンプルの印刷部を布で擦り、印刷面の状態と布に付着したインクを目視で観察した。その結果を以下の基準に基づいて評価した。
【００７６】
Ａ  ：布擦りによる摺擦痕が全く認められない。
Ｂ  ：摺擦痕が認められるが、布表面に汚れが認められない。
Ｃ  ：摺擦痕が認められ、布表面に汚れが僅かに認められる（許容できる）。
Ｄ  ：摺擦痕が認められ、布表面に汚れが多量に認められる（許容できない）。
これらの結果を表３に示した。
【００７７】
【表３】
2013234226.tif 000004
【００７８】
表３から明らかなように、本発明のインクジェット用インクでは、発色性に優れた画像を記録することが可能であった。また、本発明のインクジェット用インクは、吐出安定性に優れていた。また、本発明のインクジェット用インクで記録した画像は、定着性にも優れていた。これに対して、各比較例では、満足の行く結果が得られなかった。
【符号の説明】
【００７９】
１００…インクジェット記録装置  １０１…記録媒体  １０４…収納カセット  １０５…給紙ローラ  １０６…排紙カセット  １０９…位置検出センサ  １１０…インクジェットヘッド  １１１…制御部  １１６、１１７、１１８、１１９…モータ  １２０…プラテン部  １２０Ａ…搬送面  １４０…搬送ローラ  １４０Ａ…駆動ローラ  １４０Ｂ…従動ローラ  １５０…第１排出ローラ  １５０Ａ…駆動ローラ  １５０Ｂ…従動ローラ  １６０…第２排出ローラ  １６０Ａ…駆動ローラ  １６０Ｂ…従動ローラ  １９０…インクジェットヘッドユニット
【図１】
2013234226.tif 000005